(57)【要約】  アルキル−メタ−アクリレート、ヒドロキシメタクリレートと溶剤の混合物とニトロセルロースを含む第１コーティング液をベース基材に塗布した後に熱処理し、溶剤に溶解されたニトロセルロース溶液と熱可塑性樹脂ゲルが混合攪拌された第２コーティング液を追加で塗布した後に熱処理してネイルステッカーを製造することにより、簡単に爪などに付着されながらも長時間の保管が可能であり、爪に付着した後に残りの部分を簡単に除去することができるネイルステッカーを得ることができる。
2016530014.tif 000002
【特許請求の範囲】
【請求項１】
（Ａ）アルキル−メタ−アクリレート、ヒドロキシメタクリレート、溶剤の混合物３０〜５０ｗｔ％及びニトロセルロース５０〜７０ｗｔ％を含む第１コーティング液をベース基材に塗布する段階；
（Ｂ）前記（Ａ）段階の結果物を熱処理する段階；
（Ｃ）溶剤に溶解されたニトロセルロース溶液と熱可塑性樹脂ゲルが２．３〜３：１の重量比で混合攪拌された第２コーティング液を、前記（Ｂ）段階の結果物の表面に塗布する段階；及び、
（Ｄ）前記（Ｃ）段階の結果物を熱処理する段階；
を含むネイルステッカーの製造方法。
【請求項２】
前記ヒドロキシメタクリレートの含有量は、前記アルキル−メタ−アクリレートの重量の０．０５〜０．３倍の範囲で決定され、
前記（Ａ）段階の溶剤の含有量は、前記アルキル−メタ−アクリレートの重量の０．０２〜０．９倍の範囲で決定される請求項１記載のネイルステッカーの製造方法。
【請求項３】
前記（Ｂ）段階は、４０〜５０℃の温度を基準として１．５〜２．５分間の熱処理が行われることを特徴とする請求項１記載のネイルステッカーの製造方法。
【請求項４】
前記（Ｄ）段階は、４０〜５０℃の温度を基準として１２〜１３分間の熱処理が行われることを特徴とする請求項１〜３のいずれか記載のネイルステッカーの製造方法。
【請求項５】
前記第１コーティング液は、前記アルキル−メタ−アクリレートの重量の０．０００２〜０．１倍に相当する重量を有する開始剤、前記アルキル−メタ−アクリレートの重量の０．００１〜０．１倍に相当する重量を有する補強剤の中から少なくとも一つをさらに含み、
前記開始剤は、過酸化ベンゾイル、アゾビスイソブチルロニトリルの中から選択された少なくとも一つの物質を含み、
前記補強剤は、アクリロニトリル、メタ−アクリルアミド、Ｎ−メチルアクリルアミド、スチレン、メチルスチレン、ビニルトルエン、グリシジル−メタ−アクリレート、または酢酸ビニル、２−ヒドロキシエチル−メタ−アクリレート、  ２−ヒドロキシプロピル−メタ−アクリレート、４−ヒドロキシブチル−メタ−アクリレート、２−ヒドロキシエチレングリコール−メタ−アクリレート、２−ヒドロキシプロピレングリコール−メタ−アクリレートなどのように水酸基を含む単量体、アクリル酸、メタクリル酸、アクリル酸二量体、イタコン酸、マレイン酸、マレイン酸無水物の中から選択される少なくとも一つの物質を含む請求項１記載のネイルステッカーの製造方法。
【請求項６】
前記第１コーティング液には、前記第１コーティング液の総重量を基準として０．１〜２０ｗｔ％のイソシアネート系トリメチロールプロパンのトルエンジイソシアネート付加物（ＴＤＩ−１）が添加される請求項１記載のネイルステッカーの製造方法。
【請求項７】
前記熱可塑性樹脂ゲルは、
ポリウレタン、ポリ酢酸ビニル、エチレン酢酸ビニル、ポリ塩化ビニル樹脂の中から選択される少なくとも一つの物質である熱可塑性樹脂と、
ジプロピレングリコールジベンゾエート（ｄｉｐｒｏｐｙｌｅｎ  ｇｌｙｃｏｌ  ｄｉｂｅｎｚｏａｔｅ、ＤＰ）、ジエチレングリコールジベンゾエート（ｄｉｅｔｈｙｌｅｎｅ  ｇｌｙｃｏｌ  ｄｉｂｅｎｚｏａｔｅ、ＤＥ）の中から選択される少なくとも一つの物質である可塑剤を含む請求項１記載のネイルステッカーの製造方法。
【請求項８】
（Ｅ）前記（Ｄ）段階の結果物の表面に装飾パターンを形成する段階；と
（Ｆ）前記（Ｅ）段階の結果物の表面に保護層を形成する段階；と
をさらに含む請求項１記載のネイルステッカーの製造方法。
【発明の詳細な説明】
【技術分野】
【０００１】
本発明はネイルステッカーの製造方法に関するもので、より詳細には、手の爪や足指の爪に簡単に着脱することができるネイルステッカーを製造するネイルステッカーの製造方法に関連している。
【背景技術】
【０００２】
特許文献１には、マニキュア用フィルムの成形装置が開示されており、特許文献２には、ネイルステッカーの構造、製造方法、および取付方法が開示されている。
【０００３】
近年、美容に興味を持つ人達が増えるにつれて、マニキュアなどを利用して美しさと個性を表現しようとする使用者が増えている。
しかし、マニキュアなどを爪に塗って整える作業は比較的に長時間がかかるだけではなく、これらの操作に慣れていない一般的な使用者は、より長い時間がかかるのみならず、必要な美感を演出することが難しいという問題があった。
これらの問題を解決するために、特許文献２などに開示されたステッカー方式の爪の装飾手段が提案された。
【先行技術文献】
【特許文献】
【０００４】
【特許文献１】大韓民国公開特許公報第１９８８−００１３４９８号
【特許文献２】大韓民国公開特許公報第２０１１−００５０９０８号
【発明の概要】
【発明が解決しようとする課題】
【０００５】
しかし、特許文献２などに開示された爪の装飾手段は、爪の部分に溶剤を塗ってステッカーを貼らなければならない煩わしさがあった。
一方、（ステッカー方式では）美感が演出されたカラー層の一面に接着層を備えることも考えられるが、このように接着層が設けられている場合、カラー層が爪の曲面に沿って自然に付着されるようにするためには接着層とカラー層などを含むステッカー自体の柔軟性が確保される必要がある。
【０００６】
このように柔軟性を確保するためには、カラー層などを構成している溶剤の含有量が所定のレベル以上でなければならないが、この場合、爪の形のステッカーを裁断する過程で、各種の印刷模様が破損したり、カラー層自体が破損する可能性が高くなる。
また、溶剤の含有量を維持するためには別の密封手段が必要となるから、製造コストが上昇するのみならず、製品を開封した後は、長時間に保管することができなくなるという問題がある。
【課題を解決するための手段】
【０００７】
上記のような問題点を解決するために創案された本発明の一側面は、別の溶剤を爪などに付けずに簡単に付着することができると同時に、密封手段がなくても長時間の保管ができるネイルステッカーの製造方法を提供することを目的とする。
また、本発明の他側面は、ネイルステッカーの残りの部分を簡単に除去できるネイルステッカーの製造方法を提供することを目的とする。
【０００８】
上記のような目的を達成するために、本発明の一実施形態に係るネイルステッカーの製造方法は、（Ａ）アルキル−メタ−アクリレート、ヒドロキシメタクリレート、溶剤の混合物３０〜５０ｗｔ％及びニトロセルロース５０〜７０ｗｔ％を含む第１コーティング液をベース基材に塗布する段階；（Ｂ）前記（Ａ）段階の結果物を熱処理する段階；（Ｃ）溶剤に溶解されたニトロセルロース溶液、熱可塑性樹脂ゲルが２．３〜３：１の重量比で混合攪拌された第２コーティング液を、前記（Ｂ）段階の結果物の表面に塗布する段階；及び、（Ｄ）前記（Ｃ）段階の結果物を熱処理する段階；を含む。
【０００９】
この際に前記ヒドロキシメタクリレートの含有量は、前記アルキル−メタ−アクリレートの重量の０．０５〜０．３倍の範囲で決定され、前記（Ａ）段階の溶剤の含有量は、前記アルキル−メタ−アクリレートの重量の０．０２〜０．９倍の範囲で決定することができる。
【００１０】
また、前記（Ｂ）段階は、４０〜５０℃の温度を基準として１．５〜２．５分間の熱処理を実行することができ、前記（Ｄ）段階は、４０〜５０℃の温度を基準として１２〜１３分間の熱処理を実行することができる。
【００１１】
また、前記第１コーティング液は、前記アルキル−メタ−アクリレートの重量の０．０００２〜０．１倍に相当する重量を有する開始剤、前記アルキル−メタ−アクリレートの重量の０．００１〜０．１倍に相当する重量を有する補強剤の中で、少なくとも一つをさらに含み、前記開始剤は、過酸化ベンゾイル、アゾビスイソブチルロニトリルの中で選択された少なくとも一つの物質を含み、前記補強剤は、アクリロニトリル、メタ−アクリルアミド、Ｎ−メチルアクリルアミド、スチレン、メチルスチレン、ビニルトルエン、グリシジル−メタ−アクリレート、または酢酸ビニル、２−ヒドロキシエチル−メタ−アクリレート、２−ヒドロキシプロピル−メタ−アクリレート、４−ヒドロキシブチル−メタ−アクリルレート、２−ヒドロキシエチレングリコール−メタ−アクリレート、２−ヒドロキシプロピレングリコール−メタ−アクリレートなどのように水酸基を含む単量体、アクリル酸、メタクリル酸、アクリル酸二量体、イタコン酸、マレイン酸、マレイン酸無水物の中から選択される少なくとも一つの物質を含むことができる。
【００１２】
また、前記第１コーティング液には、前記第１コーティング液の総重量を基準として０．１〜２０ｗｔ％のイソシアネート系トリメチロールプロパンのトリレンジイソシアネート付加物（ＴＤＩ−１）が添加されることができる。
【００１３】
また、前記熱可塑性樹脂のゲルは、ポリウレタン、ポリ酢酸ビニル、エチレン酢酸ビニル、ポリ塩化ビニル樹脂の中から選択される少なくとも一つの物質である熱可塑性樹脂と、ジプロピレングリコールジベンゾエート（ｄｉｐｒｏｐｙｌｅｎ  ｇｌｙｃｏｌ  ｄｉｂｅｎｚｏａｔｅ、ＤＰ）、ジエチレングリコールジベンゾエート（ｄｉｅｔｈｙｌｅｎｅ  ｇｌｙｃｏｌ  ｄｉｂｅｎｚｏａｔｅ、ＤＥ）の中から選択される少なくとも一つの物質である可塑剤を含むことができる。
【００１４】
また、本発明の一実施形態に係るネイルステッカーの製造方法は、（Ｅ）前記（Ｄ）段階の結果物の表面に装飾パターンを形成する段階；と、（Ｆ）前記（Ｅ）段階の結果物の表面に保護層を形成する段階；とをさらに含むことができる。
【発明の効果】
【００１５】
本発明の一実施形態によるネイルステッカーの製造方法は、別の溶剤を爪などにつけなくても簡単に付着することができると同時に、密封手段がなくても長時間の保管が可能なネイルステッカーを製造することができる。
【００１６】
また、本発明の一実施例に基づいて製造されたネイルステッカーは、爪などに付着した状態で、カッターやバンパーなどの別のツールなしで使用者の手で簡単かつ綺麗に残りの部分が除去されることができる。
【００１７】
また、本発明の一実施形態に係るネイルステッカーの製造方法は、表面硬度が高く、外部の刺激に対する耐性が強いネイルステッカーを製造することができる。
【図面の簡単な説明】
【００１８】
【図１】図１は、本発明の一実施形態に係るネイルステッカーの製造方法で製造されたネイルステッカーを概略的に例示した断面図である。
【図２】図２は、本発明の一実施形態に係るネイルステッカーの製造方法を概略的に示したフローチャートである。
【発明を実施するための形態】
【００１９】
本発明の一実施形態に係るネイルステッカーの製造方法は、（Ａ）アルキル−メタ−アクリレート、ヒドロキシメタクリレート、溶剤の混合物３０〜５０ｗｔ％及びニトロセルロース５０〜７０ｗｔ％を含む第１コーティング液をベース基材に塗布する段階；（Ｂ）前記（Ａ）段階の結果物を熱処理する段階；（Ｃ）溶剤に溶解されたニトロセルロース溶液、熱可塑性樹脂ゲルが２．３〜３：１の重量比で混合攪拌された第２コーティング液を、前記（Ｂ）段階の結果物の表面に塗布する段階；及び、（Ｄ）前記（Ｃ）段階の結果物を熱処理する段階；を含む。
【実施例】
【００２０】
本発明の利点および特徴、そしてそれらを達成する技術などは、添付される図面と共に詳細に後述されている実施例を参照すると明確になるであろう。しかし、本発明は、以下で開示される実施例に限定されるものではなく、異なる多様な形態で具現されることができる。本実施例は、本発明の開示を完全にするとともに、本発明が属する技術分野で通常の知識を有する者に発明の範疇を完全に知らせるために提供することができる。明細書の全文に渡って同じ参照符号は同一の構成要素を指す。
【００２１】
本明細書で使用される用語は、実施例を説明するためのものであり、本発明を制限しようとするものではない。本明細書では、単数形は、文句で特に言及しない限り、複数形も含む。明細書で使用される「含む（ｃｏｍｐｒｉｓｅ）」および／または「含んでいる（ｃｏｍｐｒｉｓｉｎｇ）」は、記載された構成要素、段階、動作、および／または素子は、一つ以上の構成要素、段階、動作、および／または素子の存在または追加を排除しない。
以下では、添付された図面を参照して、本発明の構成と作用効果をさらに詳細に説明する。
【００２２】
図１は、本発明の一実施例に基づいて製造されたネイルステッカー（１００）を概略的に例示した断面図、図２は、本発明の一実施例に係るネイルステッカー（１００）の製造方法を概略的に示したフローチャートである。
図１を参照すると、本発明の一実施形態に係るネイルステッカーは、複合マニキュア層（１２０）を含んでいる。この複合マニキュア層（１２０）は、第１コーティング層（１２１）、第２コーティング層（１２２）を含み、製造効率の向上および保管の利便性の向上を目的とし、ベース基材（１１０）上に具現されることができる。また、爪などにネイルステッカー（１００）を取り付ける場合には、ベース基材（１１０）の除去された状態で複合マニキュア層（１２０）が爪などに接触するように使用できる。
【００２３】
一方、他の実施例では、複合マニキュア層（１２０）の上部面に装飾パターン（１４０）や保護層（１３０）がさらに備えられる。
【００２４】
図１及び図２を参照すると、本発明の一実施例に係るネイルステッカーの製造方法は、第１コーティング液の塗布（Ｓ１１０）、熱処理（Ｓ１２０）、第２コーティング液の塗布（Ｓ１３０）、熱処理（Ｓ１４０）段階を含むことができる。また、必要に応じて、装飾パターン形成（Ｓ１５０）段階や、保護層の形成（Ｓ１６０）段階をさらに含むことができる。
【００２５】
一実施例では、ベース基材（１１０）として、各種の紙や合成樹脂フィルムなどを使用することができる。
【００２６】
また、後述する複合マニキュア層（１２０）がベース基材（１１０）から容易に分離されるようにして使用者の利便性が向上できるように、ベース基材（１１０）の表面に離型面が備えられた状態で、第１コーティング液を塗布することができる。
【００２７】
まず、第１コーティング液の塗布段階では、第１コーティング液がベース基材（１１０）に所定の厚さで塗布される（Ｓ１１０）。
【００２８】
一実施例では、第１コーティング液は、粘着剤、ニトロセルロースを含むことができる。ここで、粘着剤としては、すでに広く使われている様々な粘着剤を適用することができるが、本発明の一実施例によれば、アクリル酸のポリブテンマルチワックスを添加して、中空撹拌された物質などを粘着剤として使用することができる。
【００２９】
また、一実施形態において粘着剤は、アクリル系単量体であるアルキル−メタ−アクリレートを含むことができ、粘着剤の柔軟性を向上させるためにヒドロキシメタクリレートやヒドロキシエチルアクリレートをさらに含むことができる。
【００３０】
ここで、アルキル−メタ−アクリレートのアルキル基の炭素数が１２を超える場合、粘着剤の凝集力が過度に低下するので、アルキル−メタ−アクリレートは炭素数が１〜１２であるアルキル基を有することが望ましい。また、炭素数の１〜８のアルキル基を持つメタ−アクリレートとして、ブチル−メタ−アクリレート、２−エチルヘキシル−メタ−アクリレート、エチル−メタ−アクリレート、メチル−メタ−アクリレート、ｎ−プロピル−メタ−アクリレート、イソプロピル−メタ−アクリレート、ｔ−ブチル−メタ−アクリレート、ペンチル−メタ−アクリレート、ｎ−オクチル−メタ−アクリレート、イソオクチル−メタ−アクリレートとイソノニル−メタ−アクリレートから選択される少なくとも一つの物質を使用することができる。
【００３１】
一方、ヒドロキシメタクリレートがあまりにも少なく含まれる場合には、粘着剤の柔軟性が非常に低く、初期の接着力が足りなくなり、過剰に含まれると粘着剤の柔軟性が過度になり、凝集力が低くなって接着の耐久性が低下する。したがって、ヒドロキシメタクリレートは、アルキル−メタ−アクリレートの重量の０．０５〜０．３倍に相当する範囲に含まれることが好ましい。
【００３２】
一実施例では、アルキル−メタ−アクリレート、ヒドロキシメタクリレートを共重合するために溶剤を使用することができ、溶剤としてアセトン、メチルエチルケトン、トルエン、および酢酸エチルの中から選択される少なくとも一つの物質を使用することができる。この時、溶剤の量が少なすぎると塗布が困難になり、多すぎると接着力が低下する問題が引き起こされるので、溶剤の量はアルキル−メタ−アクリレートの重量の０．０２〜０．９倍に相当する範囲に含まれることが望ましい。
【００３３】
他の実施例では、アルキル−メタ−アクリレート、ヒドロキシメタクリレートの共重合効率を向上させるために開始剤が使用されることができ、開始剤として過酸化ベンゾイル（ｂｅｎｚｏｙｌ  ｐｅｒｏｘｉｄｅ）、および／またはアゾビスイソブチルニトリル（Ａｚｏｂｉｓｉｓｏｂｕｔｙｒｏｎｉｔｒｉｌｅ  ；  ＡＩＢＮ）が使用されることができる。この時、開始剤の量が少なすぎると共重合結果の収率が過度に低くなって、開始剤が過剰に使用されると共重合反応が急激に進行されて共重合の結果物の分子量が過度に増加される問題が引き起こされることがあるので、開始剤の量はアルキル−メタ−アクリレートの重量の０．０００２〜０．１倍に相当する範囲に含まれることが好ましい。
【００３４】
また、本発明の一実施例によれば、アクリル系共重合体を製造する際に、ネイルステッカーの粘着剤のガラス転移温度を調節したり、または他の機能と特性を付与するために架橋可能な官能基を含む単量体、主にビニル系単量体とアクリル系単量体を追加で使用することができ、そのための好ましい単量体としてアクリロニトリル、メタ−アクリルアミド、Ｎ−メチルアクリルアミド、スチレン、メチルスチレン、ビニルトルエン、グリシジル−メタ−アクリレート、または酢酸ビニルなどを単独で使用するか、または２種以上に混合して使用することができる。前記架橋可能な官能基を含む単量体は、架橋剤と反応して高温または高湿条件で接着剤の凝集の破壊が起こらないように化学結合による凝集または接着強度を付与する。
【００３５】
この他にも、本発明の一実施例で使用できる架橋可能な官能基を含む単量体の例としては、２−ヒドロキシエチル−メタ−アクリレート、２−ヒドロキシプロピル−メタ−アクリレート、４−ヒドロキシブチル−メタ−アクリレート、２−ヒドロキシエチレングリコール−メタ−アクリレート、２−ヒドロキシプロピレングリコール−メタ−アクリレートなどのように水酸基を含む単量体、アクリル酸、メタクリル酸、アクリル酸二量体、イタコン酸、マレイン酸、マレイン酸無水物などのようにカルボン酸の単量体を列挙することができるが、これに限定されるものではなく、前記単量体は単独で使用されるか、または２種以上に混合して使用することができる。
【００３６】
これらの補強剤の含有量は、アルキル−メタ−アクリレートの重量の０．００１〜０．１倍に相当する範囲に含まれることが好ましい。補強剤の含有量が少なすぎると粘着剤が高温または高湿条件で凝集破壊される現象が発生しやすく接着力が低下し、補強剤の含有量が大きすぎると粘着剤の相溶性が低下し、表面移行が激しく発生することになり流動特性が減少され、凝集力が上昇し、応力緩和能力が低下する。
【００３７】
以上のように構成されている粘着剤をニトロセルロースなどと混合して、第１コーティング液を具現することができる。
【００３８】
粘着剤の含有量が、第１コーティング液の総重量を基準として３０ｗｔ％未満であれば接着結合力が低下し、粘着剤の含有量が第１コーティング液の総重量を基準として５０ｗｔ％を超えると、表面硬度と耐水粘着力が低下する。
【００３９】
一実施例では、第１コーティング液にはニトロセルロースが含まれ、ニトロセルロースはネイルステッカーの表面耐久性を向上する機能を実行する。
ニトロセルロースの含有量が、第１コーティング液の総重量を基準として５０ｗｔ％未満であれば表面硬度が過度に低くなり、ニトロセルロースの含有量が第１コーティング液の総重量を基準として７０ｗｔ％を超えると、ネイルステッカーの柔軟性が減少する。したがって、ニトロセルロースは第１コーティング液の総重量を基準として１０〜８０ｗｔ％の範囲で含まれることが好ましい。
【００４０】
一実施例では、第１コーティング液で架橋剤の役割を実行する多官能性架橋剤をさらに含むことができる。この時、多官能性架橋剤として、イソシアネート系トリメチロールプロパンのトルエンジイソシアネート付加物（ＴＤＩ−１）が適用されることができる。
そして、多官能性架橋剤が少なすぎると第１コーティング液の接着結合力が低下し、多官能性架橋剤が多すぎると第１コーティング液の安定性が低下するため、多官能性架橋剤は、第１コーティング液の総重量を基準に０．１ｗｔ％から２０ｗｔ％の範囲で含まれることが好ましい。
【００４１】
一実施例では、３−グリシドキシプロピルトリメトキシシランなどのシラン系架橋剤が更に添加されることができる。
これにより、耐久性が向上され、ニトロセルロースとの相溶性や爪に対する接着性、熱的安定性などが改善された第１コーティング液が具現されることができる。
【００４２】
本発明の一実施例によれば、このようにベース基材（１１０）に第１コーティング液が塗布された状態で熱処理段階（Ｓ１２０）が実行される。
この時、熱処理段階（Ｓ１２０）では、４０〜５０℃の温度を基準として１．５〜２．５分間実行される。
このような熱処理段階（Ｓ１２０）を経ることにより、第１コーティング層（１２１）が形成される。
【００４３】
次に、第１コーティング層（１２１）の上に第２コーティング液を塗布する（Ｓ１３０）。
一実施例では、第２コーティング液は、前述したニトロセルロースと熱可塑性樹脂のゲルが混合撹拌された物質であることができる。このとき、第２コーティング液には、溶剤が含まれる。
【００４４】
一方、ニトロセルロース、溶剤が混合された混合物をマニキュア原液と呼ぶこともできる。このようにニトロセルロースと溶剤が混合された混合物をマニキュア原液と呼ぶとき、第２コーティング液は、熱可塑性樹脂ゲルとマニキュア原液が１：２．３〜３重量比で混合攪拌された物質であることができる。
【００４５】
一実施例では、熱可塑性樹脂のゲルは、熱可塑性樹脂に可塑剤を混合して攪拌した物質である。この時、熱可塑性樹脂としては、ポリウレタン、ポリ酢酸ビニル、エチレン酢酸ビニル、ポリ塩化ビニル樹脂などが使用されることができる。また、可塑剤としては、非フタル酸（ｎｏｎ−ｐｈｔｈａｌａｔｅ）系の可塑剤が使用されることができる。非フタル酸系可塑剤は、従来の環境ホルモンの放出の問題を持っているフタル酸系可塑剤を使用しないことにより、環境と人体に優しく、前述した熱可塑性樹脂と組み合わせて使用されて流動性を必要とする作業の効率が向上し、第２コーティング液の柔軟性を向上させる作用がある。このとき、非フタル酸系可塑剤としては、ジプロピレングリコールジベンゾエート（ｄｉｐｒｏｐｙｌｅｎ  ｇｌｙｃｏｌ  ｄｉｂｅｎｚｏａｔｅ、ＤＰ）、ジエチレングリコールジベンゾエート（ｄｉｅｔｈｙｌｅｎｅ  ｇｌｙｃｏｌ  ｄｉｂｅｎｚｏａｔｅ、ＤＥ）、またはこの成分を一定の比率で混合した混合物（ｂｅｎｚｏｐｌｅｘ）などを適用することができる。これらの可塑剤が適量に含有されることによって、第２コーティング液の流動性、粘性、低温接着性、低温フィルム造膜性、柔軟性が向上することができ、可塑剤の含有量は、熱可塑性樹脂の重量の０．０１〜０．２倍の範囲で決定されることが望ましい。
【００４６】
一実施例によれば、このように第１コーティング層（１２１）の上に第２コーティング液が塗布された状態で熱処理段階（Ｓ１４０）が実行される。この時、熱処理段階（Ｓ１４０）で、４０〜５０℃の温度に基づいて１２〜１３分間行われる。このような熱処理段階（Ｓ１４０）を経ることにより、第２コーティング層（１２２）が形成される。
【００４７】
一方、第１コーティング層（１２１）と第２コーティング層（１２２）を合わせて複合マニキュア層（１２０）と呼ぶことができる。
【００４８】
使用者が爪などで複合マニキュア層（１２０）を適用するときに、ベース基材（１１０）から複合マニキュア層（１２０）を分離して、複合マニキュア層（１２０）のみを爪に位置させる後に適当な圧力で押すことにより、複合マニキュア層（１２０）が爪に固定される。
【００４９】
一実施例では、複合マニキュア層（１２０）は様々な色の中から選択された少なくとも一つの色で構成されることができる。
【００５０】
次に、複合マニキュア層（１２０）、すなわち、第２コーティング層（１２１）の上部面に装飾パターン（１４０）を形成する、装飾パターン層の形成段階（Ｓ１５０）を実行することができる。この時、装飾パターン（１４０）は、複合マニキュア層（１２０）と同一の色又は他の色からなる様々な柄で行われることができる。図１には、これらの柄が複合マニキュア層（１２０）から突出するように形成されている装飾パターン（１４０）の形で具現された場合が例示されているが、これに限定されるものではない。また、装飾パターン（１４０）は、公知の印刷などの方法を用いて形成することができる。
【００５１】
次に、保護層（１３０）を形成する保護層の形成段階（Ｓ１６０）を実行する。保護層（１３０）は、複合マニキュア層（１２０）の光沢効果を向上するとともに、複合マニキュア層（１２０）や装飾パターン（１４０）が外部からの衝撃などから保護できるようにすることもできる（Ｓ１６０）。
【００５２】
以上の段階がすべて実行された後には、取付対象の大きさを考慮して適切なサイズと形状を有するように裁断する。
【００５３】
前述した範囲よりも粘着剤が多く含有されると、ネイルステッカー（１００）が爪などに付着された状態で外力によって容易に押し出される問題が発生しうる。逆に少なく含有されると、ネイルステッカー（１００）が爪などに強く付着されず、簡単に落とされる問題が発生しうる。
【００５４】
前述した熱処理段階（Ｓ１２０、Ｓ１４０）はより高い温度で実施される場合、熱処理に必要な時間が短縮されることができる。しかし、高すぎる温度で実施された場合には複合マニキュア層（１２０）に気泡が発生しうる。
【００５５】
また、前述した熱処理段階を経ることにより、複合マニキュア層（１２０）の中のアセトンの含有量を１５ｗｔ％未満にすることができる。
これにより、本発明の一実施形態に係るネイルステッカー（１００）は、別の溶剤を爪などにつけなくても、簡単に爪などに付着することができる。
また、別の密封手段を利用しなくても、ネイルステッカー（１００）を長期間に保管及び使用することが可能である。
【００５６】
また、前述したように、本発明の一実施形態に係るネイルステッカーを製造する過程で使用される第１コーティング液はアルキル−メタ−アクリレート、ヒドロキシメタクリレートの共重合体を含んでいる。この時、アルキル−メタ−アクリレートとヒドロキシメタクリレートとの間の結合部は、アルキル−メタ−アクリレート同士またはヒドロキシメタクリレート同士の結合部より結合力が弱い。アクリル系共重合体が単一の物質からなる場合には、ネイルステッカーを手で引っ張る場合にネイルステッカーが長く伸びて最後は切られることに対し、本発明の一実施例のようにネイルステッカーがアルキル−メタ−アクリレートとヒドロキシメタメタクリレートとの組み合わせを含んでいる場合には、手で引っ張る場合にも伸びずに所定の部位が切断されることができる。ここで、ネイルステッカーを引っ張る前に畳んで擦るなどの方法で境界を形成する場合、ネイルステッカーを引っ張る時に形成された境界に沿って滑らかに切られる。
【００５７】
したがって、ネイルシールを爪などに付着した状態で、爪などの範囲を超える部分を除去したい場合は、除去される部分の境界を手で畳んで境界を形成した後に除去される部分を引っ張るという単純な方法で余分なネイルステッカーを除去することができる。このようにネイルステッカーが爪に付着した状態で余分なネイルステッカーを除去するために、従来はバンパーやカッターなどの別のツールを利用しなければならなかったが、本発明の一実施例によるとこれらのツールを使用する必要なしに余分なネイルステッカーを除去することができる。
【００５８】
また、複合マニキュア層（１２０）を形成した後に裁断する工程で、切刃に複合マニキュア層（１２０）などがくっ付く問題を解決できる。
【００５９】
さらに、本発明の一実施形態に係るネイルステッカー（１００）は、爪などに付着した状態で、５０〜６０℃の温い水に一定時間を浸しておくと簡単に爪から除去される。これにより、マニキュアを除去するためにアセトンなどの別の溶剤を使用する煩わしさを減らすことができる。また、単に粘着剤を使用するのみの場合にネイルシールが爪の上で押される現象が発生したり、ステッカーを除去した場合に粘着性の物質が爪に残留してこれを別の努力を果たして除去しなければならない問題が発生したりするが、本発明の一実施形態に係るネイルステッカー（１００）によってこれらの問題が解決できる。
【００６０】
また、爪よりも長いネイルステッカー（１００）を爪に付着した状態で、爪から外れた余分のネイルステッカー（１００）を爪の下方へ畳んだ後に引っ張ることで除去できるので、ナイフやハサミなどを利用して余分なネイルステッカー（１００）を切らなければならない煩わしさを解消できる。
【００６１】
実験例１（実施例１）：
上記合成実施例１のアクリル系共重合体組成物の固形分６５重量％、ニトロセルロース樹脂３４．５重量％、多官能性架橋剤であるイソシアネート系トリメチロールプロパンのトルエンジイソシアネート付加物（ＴＤＩ−１）０．３重量％とシラン系架橋剤である３−グリシドキシプロピルトリメトキシシラン０．２重量％を混合し、３時間の間に攪拌して第１コーティング液を製造した。
そして、第１コーティング液を離型紙（１００  １００ｍｍ）にナイフコーティングした後に４０〜５０℃で熱処理した後、第２コーティング液をコーティングして熱処理して試験片を形成した。
【００６２】
実験例２（実施例２）：
上記合成実施例２のアクリル系共重合体組成物の固形分７０重量％、ニトロセルロース樹脂２９．５重量％、多官能性架橋剤であるイソシアネート系トリメチロールプロパンのトルエンジイソシアネート付加物（ＴＤＩ−１）０．３重量％とシラン系架橋剤である３−グリシドキシプロピルトリメトキシシラン０．２重量％を混合し、３時間の間に攪拌して第１コーティング液を製造した。
そして、第１コーティング液を離型紙（１００  １００ｍｍ）にナイフコーティングした後に４０〜５０℃で熱処理した後、第２コーティング液をコーティングして熱処理して試験片を形成した。
【００６３】
実験例３（実施例３）：
上記合成実施例３のアクリル系共重合体組成物の固形分７５重量％、ニトロセルロース樹脂２４．５重量％、多官能性架橋剤であるイソシアネート系トリメチロールプロパンのトルエンジイソシアネート付加物（ＴＤＩ−１）０．３重量％とシラン系架橋剤である３−グリシドキシプロピルトリメトキシシラン０．２重量％を混合し、３時間の間に攪拌して第１コーティング液を製造した。
そして、第１コーティング液を離型紙（１００  １００ｍｍ）にナイフコーティングした後に４０〜５０℃で熱処理した後、第２コーティング液をコーティングして熱処理して試験片を形成した。
【００６４】
比較例１：
１．塩化ビニル樹脂２６重量％でアセトン５０重量％、酢酸ブチル１０重量％を混合攪拌して溶解させた組成物を製造した。
２．上記１．で製造された組成物を主にコーティングした後にニトロセルロース樹脂を２次コーティングして乾燥して試験片を形成した。
【００６５】
実験１：
上記実施例１〜３、比較例１によって製造された試験片の耐湿熱特性、耐熱特性および耐熱接着力を測定し、その結果を次の表１に示した。
ここで、耐湿熱特性は、試験片を６０℃、相対湿度９０％で７２時間の間に維持した後に気泡や剥離が発生したかどうかを観察する方法で測定され、耐熱特性は、試験片を８０℃で７２時間の間に維持した後に気泡や剥離が発生したかどうかを観察する方法で測定されており、耐熱接着力は万能試験機を使用して測定された接着力（ｋｇｆ／ｃｍ2）を表示した。
評価基準：
○：気泡や剥離現象なし。
△：気泡や剥離現象が多少ある。
×：気泡や剥離現象あり。
【００６６】
【表１】
2016530014.tif 000003
【００６７】
上記表１から、実施例１乃至実施例３の試験片は、比較例１による試験片に比べて耐湿熱特性、耐熱特性および耐熱接着性が優れていることが分かる。
【産業上の利用可能性】
【００６８】
本発明は、手の爪や足指の爪などを飾る美容分野で活用することができる。つまり、本発明の一実施形態に係るネイルステッカーの製造方法は、人体の手の爪や足指の爪などを飾るためのネイルステッカーを製造するために使用することができる。
【符号の説明】
【００６９】
１００  ネイルステッカー
１１０  ベース基材
１２０  複合マニキュア層
１２１  第１コーティング層
１２２  第２コーティング層
１３０  保護層
１４０  装飾パターン
【図１】
2016530014.tif 000004
【図２】
2016530014.tif 000005
【国際調査報告】
2016530014.tif 000006
2016530014.tif 000007
2016530014.tif 000008
2016530014.tif 000009